(57)【要約】【課題】加熱殺菌する食品などの内容物を包装する、口栓またはチャックなどの熱融着性部材が装着されたガスバリア性包装袋において、加熱殺菌されてもガスバリア性の低下のないガスバリア性包装袋を提供することを目的とする。【解決手段】加熱処理する被包装物を包装する、熱融着性部材が装着されたガスバリア包装袋において、少なくとも、耐熱性を有するプラスチックフィルムからなる基材層とガスバリア層とシーラント層とが積層されてなる積層体を用いたガスバリア性包装袋であって、前記ガスバリア層が、無機酸化物蒸着層と被覆層とからなり、前記被覆層が、ポリカルボン酸系重合体と、化学式Ｒ１Ｓｉ（ＯＲ２）３で示すシランカップリング剤あるいはその加水分解物およびそれらの縮合物からなる少なくとも１種の珪素含有化合物と、が混合されてなる第一層と、多価金属化合物を有する第二層が順次積層されてなることを特徴とするガスバリア性包装袋である。【選択図】図１
2014061934.tif 000002
【特許請求の範囲】
【請求項１】
加熱処理する被包装物を包装する、熱融着性部材が装着されたガスバリア包装袋において、
少なくとも、耐熱性を有するプラスチックフィルムからなる基材層とガスバリア層とシーラント層とが積層されてなる積層体を用いたガスバリア性包装袋であって、
前記ガスバリア層が、無機酸化物蒸着層と被覆層とからなり、
前記被覆層が、ポリカルボン酸系重合体と、化学式Ｒ１Ｓｉ（ＯＲ２）３で示すシランカップリング剤あるいはその加水分解物およびそれらの縮合物からなる少なくとも１種の珪素含有化合物と、が混合されてなる第一層と、多価金属化合物を有する第二層が順次積層されてなることを特徴とするガスバリア性包装袋。
【請求項２】
前記加熱処理が、ボイル殺菌またはレトルト殺菌であることを特徴とする請求項１記載のガスバリア性包装袋。
【請求項３】
前記無機酸化物蒸着層が、酸化珪素または酸化アルミニウムであることを特徴とする請求項１または２記載のガスバリア性包装袋。
【請求項４】
請求項１〜３のいずれか１項に記載のガスバリア性包装袋に内容物を充填、シールした後、加熱処理を施すガスバリア性包装体の製造方法。
【発明の詳細な説明】
【技術分野】
【０００１】
本発明は、例えばボイル食品やレトルト食品などの加熱処理が行われる内容物を包装するガスバリア性包装袋に関する。特に口栓またはチャックなどの熱融着性部材を装着したガスバリア性包装袋に関するものである。
【背景技術】
【０００２】
従来、ボイル食品、レトルト食品、ゼリー飲料や、ペットフード、液体調味料、輸液、経腸栄養剤などにおいて、口栓やチャックが装着されたガスバリア性包装袋が多く使用されている。ガスバリア層としては、一般的にアルミニウム箔が使用されているが、使用後の廃棄処理が問題になっている他に、基本的に不透明であり、内容物を外から見ることができない問題がある。最近になって、このような問題がない、無機酸化物蒸着層をガスバリア層とした包装袋が使用されるようになった。しかし、包装袋に口栓やチャックを装着する際に局所的に熱や圧力が加わることにより無機酸化物蒸着層に微細クラックが発生し、口栓部、チャック部のガスバリア性が低下するという問題が発生していた。特に外部からの力が包装袋に加わった時やボイル殺菌またはレトルト殺菌などによって内圧が上昇した時など、ガスバリア性が大きく低下する問題があった。
【０００３】
これらの問題を改善する方法として、無機酸化物蒸着層の上に、被覆層として水溶性高分子と金属アルコシドまたはその加水分解物の層を設けた提案がある（特許文献１）。
【０００４】
しかしながら、ボイル殺菌やレトルト殺菌などによって内圧が上昇した時には、微細クラックによるガスバリア性の低下がみられる。
【０００５】
また、ガスバリア層を適度に薄くすることによって、折り曲げてもガスバリア層にクラックが発生しにくくなり、折り曲げに対するガスバリア層の耐久性が向上することが報告されているが、ガスバリア性が十分とはいえなかった（特許文献２）。
【先行技術文献】
【特許文献】
【０００６】
【特許文献１】特開平１０−２９２６３号公報
【特許文献２】特開２００２−４６２０８号公報
【発明の概要】
【発明が解決しようとする課題】
【０００７】
加熱殺菌する食品などの内容物を包装する、口栓またはチャックなどの熱融着性部材が装着されたガスバリア性包装袋において、加熱殺菌されてもガスバリア性の低下のないガスバリア性包装袋を提供することを目的とする。
【課題を解決するための手段】
【０００８】
上記の課題を解決するために、発明者は鋭意検討を行い、本発明を完成した。
【０００９】
本発明の請求項１に係る発明は、加熱処理する被包装物を包装する、熱融着性部材が装着されたガスバリア包装袋において、
少なくとも、耐熱性を有するプラスチックフィルムからなる基材層とガスバリア層とシーラント層とが積層されてなる積層体を用いたガスバリア性包装袋であって、
前記ガスバリア層が、無機酸化物蒸着層と被覆層とからなり、
前記被覆層が、ポリカルボン酸系重合体と、化学式Ｒ１Ｓｉ（ＯＲ２）３で示すシランカ
ップリング剤あるいはその加水分解物およびそれらの縮合物からなる少なくとも１種の珪素含有化合物と、が混合されてなる第一層と、多価金属化合物を有する第二層が順次積層されてなることを特徴とするガスバリア性包装袋である。
【００１０】
本発明の請求項２に係る発明は、前記加熱処理が、ボイル殺菌またはレトルト殺菌であることを特徴とする請求項１記載のガスバリア性包装袋である。
【００１１】
本発明の請求項３に係る発明は、前記無機酸化物蒸着層が、酸化珪素または酸化アルミニウムであることを特徴とする請求項１または２記載のガスバリア性包装袋である。
【００１２】
本発明の請求項４に係る発明は、請求項１〜３のいずれか１項に記載のガスバリア性包装袋に内容物を充填、シールした後、加熱処理を施すガスバリア性包装体の製造方法である。
【発明の効果】
【００１３】
本発明のガスバリア性包装袋は、無機酸化物蒸着層をガスバリア層とした積層体からなり、口栓またはチャックが装着された包装袋である。ボイル殺菌またはレトルト殺菌などの加熱処理が施されても、高いガスバリア性を安定して維持できる包装袋である。
【００１４】
本発明の請求項１によれば、口栓またはチャックなどの熱融着性部材が装着される時に、微細クラックが発生しても、無機酸化物蒸着層の上の被覆層が、ポリカルボン酸系重合体と、化学式Ｒ１Ｓｉ（ＯＲ２）３で示すシランカップリング剤あるいはその加水分解物およびそれらの縮合物からなる少なくとも１種の珪素含有化合物と、が混合されてなる第一層と、多価金属化合物を有する第二層を順次積層したものからなることにより、加熱処理による熱でガスバリア性の低下を回復させることができる。
【００１５】
本発明の請求項２によれば、加熱処理が、ボイル殺菌またはレトルト殺菌であることにより、これらの熱によりガスバリア性を回復させることができる。
【００１６】
本発明の請求項３によれば、無機酸化物蒸着層が、酸化珪素または酸化アルミニウムであることにより、加熱処理後でも、透明性およびアルミニウム箔なみのガスバリア性を有することができる。
【００１７】
本発明の請求項４によれば、請求項１〜３のいずれか１項に記載のガスバリア性包装袋に内容物を充填、シールした後、ボイル殺菌またはレトルト殺菌などの加熱処理を施すことで、高いガスバリア性を有したガスバリア性包装体を得ることができる。
【図面の簡単な説明】
【００１８】
【図１】本発明の積層体の層構成の一例を示す断面図である。
【図２】本発明の口栓が装着されたガスバリア性包装袋の一例を示す説明図である。
【図３】本発明のチャックが装着されたガスバリア性包装袋の一例を示す説明図である。
【発明を実施するための形態】
【００１９】
以下に、本発明の実施の形態について説明する。
【００２０】
図１は、本発明の積層体の層構成の一例を示す断面図である。積層体１は、耐熱性を有するプラスチックフィルムからなる基材層２に、ガスバリア層３、シーラント層４が順次積層されて形成されている。ガスバリア層３は、無機酸化物蒸着層５と被複層６が順次形成されている。被覆層６は、ポリカルボン酸系重合体９と、化学式Ｒ１Ｓｉ（ＯＲ２）３で示すシランカップリング剤あるいはその加水分解物およびそれらの縮合物からなる少な
くとも１種の珪素含有化合物（以下、珪素化合物１０という）とが混合されてなる第一層７と、多価金属化合物１１を有する第二層８が積層されて形成されている。
【００２１】
本発明では、内容物にボイル殺菌またはレトルト殺菌などの加熱処理を施す際、第一層７に含まれるポリカルボン酸系重合体９のカルボキシ基が第二層８に含まれる多価金属化合物１１と反応し、多価金属イオンとイオン架橋を形成する。これにより第一層のガスバリア性能が格段に向上する。よって製袋時に、口栓またはチャックなどの熱融着性部材を装着する際、熱融着性部材周辺の無機酸化物蒸着層に微細クラックが発生した場合でも、内容物を充填、シールした後、ボイル殺菌またはレトルト殺菌などの加熱処理を施す際の熱でガスバリア性を回復させることができる。
【００２２】
図２は、本発明の口栓２０が装着されたガスバリア性包装袋３０の一例を示す説明図である。飲み口用の口栓２０が装着される時に、熱、圧で口栓周辺の融着部２３の無機酸化物蒸着層に微細クラックが発生しガスバリア性が低下する場合がある。しかし、図１に示す被覆層を設けることにより、ボイル殺菌またはレトルト殺菌などの熱でガスバリア性を回復させることができる。ボイル殺菌またはレトルト殺菌など加熱処理後でも高いガスバリア性を有するガスバリア性包装袋３０が得られる。
【００２３】
図３は、本発明のチャック２１が装着されたガスバリア性包装袋４０の一例を示す説明図である。開口部の再封用のチャック２１が装着される時に、熱、圧でチャック周辺の融着部２３の無機酸化物蒸着層に微細クラックが発生しガスバリア性が低下する場合がある。しかし、図１に示す被覆層を設けることにより、ボイル殺菌またはレトルト殺菌の熱でガスバリア性を回復させることができる。ボイル殺菌またはレトルト殺菌などの加熱処理後でも高いガスバリア性を有するガスバリア性包装袋４０が得られる。また開封のきっかけとしてシール部にノッチ２２などを施すことが望ましい。ノッチ２２の形状としてはＶの字、Ｕの字、Ｉの字形状などの任意の形状を使用できる。
【００２４】
本発明の実施の形態を更に詳しく説明する。
【００２５】
無機酸化物蒸着層を形成する無機酸化物としては、酸素バリア性を付与する無機酸化物を適宜選択でき、例えば酸化アルミニウム、酸化珪素、酸化マグネシウム、酸化錫などが挙げられる。これらの中でも、透明性を有し、かつ、酸素バリア性に優れることから、酸化アルミニウム、酸化珪素、酸化マグネシウム又はそれらのいずれか２種以上の混合物が好ましい。これら無機酸化物を蒸着して無機酸化物蒸着層を形成することができる。
【００２６】
無機酸化物蒸着層の厚さは５〜１００ｎｍの範囲内であることが好ましく、１０〜５０ｎｍの範囲内がより好ましい。厚さが５ｎｍ未満になると均一な薄膜が形成されず、ガスバリアの機能を充分に果たすことができない。また厚さが１００ｎｍを超えると、フレキシビリティが低下し、成膜後に折り曲げ、引っ張りなどの外的要因により亀裂を生じる恐れがある。
【００２７】
次に、第一層を形成するポリカルボン酸系重合体とは、カルボキシ基の一部が予め塩基性化合物で中和されており、該重合体の分子内に２個以上のカルボキシ基を有するものである。例えば、エチレン性不飽和カルボン酸の（共）重合体、エチレン性不飽和カルボン酸と他のエチレン性不飽和単量体との共重合体、アルギン酸、カルボキシメチルセルロース、ペクチン等の分子内にカルボキシ基を有する酸性多糖類などが挙げられる。
【００２８】
また、エチレン性不飽和カルボン酸としては、アクリル酸、マレイン酸、メタクリル酸、イタコン酸、フマル酸及びクロトン酸からなる群から選ばれる少なくとも１種の重合性単量体から誘導される構成単位を含む重合体も挙げることができる。
【００２９】
エチレン性不飽和カルボン酸と共重合可能なエチレン性不飽和単量体としては、例えば、エチレン、プロピレン、酢酸ビニル等の飽和カルボン酸ビニルエステル類、アルキルアクリレート類、アルキルメタクリレート類、アルキルイタコネート類、塩化ビニル、塩化ビニリデン、スチレン、アクリルアミド、アクリロニトリルなどが挙げられる。これらのポリカルボン酸系重合体は１種を単独で用いても、２種以上を混合して用いてもよい。
【００３０】
ポリカルボン酸系重合体としては、上記の中でも、得られるガスバリア性の観点から、アクリル酸、マレイン酸、メタクリル酸、イタコン酸、フマル酸及びクロトン酸からなる群から選ばれる少なくとも１種の重合性単量体から誘導される構成単位を含む重合体が好ましく、アクリル酸、マレイン酸、メタクリル酸及びイタコン酸からなる群から選ばれる少なくとも１種の重合性単量体から誘導される構成単位を含む重合体が特に好ましい。
【００３１】
また、該重合体においては、アクリル酸、マレイン酸、メタクリル酸及びイタコン酸からなる群から選ばれる少なくとも１種の重合性単量体から誘導される構成単位の割合は、８０ｍｏｌ％以上であることが好ましく、９０ｍｏｌ％以上であることがより好ましい（ただし該重合体を構成する全構成単位の合計を１００ｍｏｌ％とする）。該重合体は、単独重合体でも、共重合体でもよい。該重合体が、上記構成単位以外の他の構成単位を含む共重合体である場合、他の構成単位としては、例えば前述のエチレン性不飽和カルボン酸と共重合可能なエチレン性不飽和単量体から誘導される構成単位などが挙げられる。
【００３２】
ポリカルボン酸系重合体の数平均分子量は、２，０００〜１０，０００，０００の範囲内が好ましく、５，０００〜１，０００，０００がより好ましい。数平均分子量が２，０００未満では、得られるガスバリア性積層体は充分な耐水性を達成できず、水分によってガスバリア性や透明性が悪化する場合や、白化の発生が起こる場合がある。数平均分子量が１０，０００，０００を超えると、塗工によって第一層を形成する際に、粘度が高くなり塗工性が損なわれる場合がある。尚、上記数平均分子量は、ゲル浸透クロマトグラフィー（ＧＰＣ）により求めた、ポリスチレン換算の数平均分子量である。
【００３３】
ポリカルボン酸系重合体は、カルボキシ基の一部が予め塩基性化合物で中和されているものである。該ポリカルボン酸系重合体の有するカルボキシ基の一部を予め中和することにより、積層体の耐水性や耐熱性をさらに向上させることができる。
【００３４】
また塩基性化合物としては、多価金属化合物、一価金属化合物およびアンモニアからなる群から選択される少なくとも１種の塩基性化合物が好ましい。
【００３５】
多価金属化合物としては、後に第二層の説明で挙げる多価金属化合物と同様のものが挙げられ、例えば、酸化亜鉛、炭酸カルシウム、炭酸ナトリウムなどが挙げられる。一価金属化合物である塩基性化合物としては、例えば、水酸化ナトリウム、水酸化カリウム等が挙げられる。
【００３６】
カルボキシ基の中和度としては、第一層を、ポリカルボン酸系重合体と珪素化合物が混合されたコーティング液からなる塗布形成する場合は、該コーティング液の塗工性や塗液安定性の観点から、３０ｍｏｌ％以下であることが好ましく、２５ｍｏｌ％以下であることがより好ましい。ポリカルボン酸系重合体は、１種単独で用いてもよく、２種以上を混合して用いてもよい。
【００３７】
また、第一層を形成する珪素化合物は、少量でも、無機酸化物蒸着層と第一層との密着性を向上させ、耐熱性、耐水性などを向上させることができる。尚、化学式Ｒ１ Ｓｉ（ＯＲ２）３は、（Ｒ１はグリシジルオキシ基又はアミノ基を含む有機基であり、Ｒ２はア
ルキル基であり、３はｎ数）を示している。３個のＲ２はそれぞれ同一であっても異なっていてもよい。
【００３８】
化学式中、Ｒ１における有機基としては、例えば、グリシジルオキシアルキル基、アミノアルキル基などが挙げられる。Ｒ２のアルキル基としては、炭素数１〜６のアルキル基が好ましく、メチル基またはエチル基が特に好ましい。シランカップリング剤の具体例としては、γ−グリシドキシプロピルトリメトキシシラン、γ−グリシドキシプロピルトリエトキシシラン、γ−アミノプロピルトリメトキシシラン、γ−アミノプロピルトリエトキシシランなどが挙げられる。これらの中でも、γ−グリシドキシプロピルトリメトキシシラン、γ−アミノプロピルトリメトキシシランが好ましい。
【００３９】
また、珪素化合物は、シランカップリング剤自体であってもよく、該シランカップリング剤が加水分解した加水分解物でもよく、これらの縮合物であってもよい。加水分解物としては、前記化学式中の３つのＯＲ２のうち少なくとも１つがＯＨとなったものが挙げられる。縮合物としては、少なくとも２分子の加水分解物のＳｉ−ＯＨ同士が縮合してＳｉ−Ｏ−Ｓｉ結合を形成したものが挙げられる。尚、以下においては、シランカップリング剤の加水分解物が縮合したものを、加水分解縮合物という。
【００４０】
また、例えば、ゾルゲル法を用いて、シランカップリング剤の加水分解および縮合反応を行ったものを用いることができる。通常、シランカップリング剤は、加水分解が容易におこり、また、酸、アルカリ存在下では容易に縮合反応がおこるため、シランカップリング剤のみ、その加水分解物のみ、またはそれらの縮合物のみで存在することは稀である。即ち、通常、シランカップリング剤、その加水分解物、およびこれらの縮合物が混在している。また、加水分解物には、部分加水分解物、完全加水分解物が含まれる。
【００４１】
珪素化合物は、少なくとも加水分解縮合物を含むことが好ましい。加水分解縮合物を製造する際の方法としては、シランカップリング剤を、ポリカルボン酸系重合体および水を含む液に直接混合してもよく、シランカップリング剤に水を加えることによって、加水分解およびそれに続く縮合反応を行い、ポリカルボン酸系重合体と混合する前に、加水分解縮合物を得てもよい。
【００４２】
次に、第一層には、各種の添加剤が含まれていてもよい。添加剤としては可塑剤、樹脂、分散剤、界面活性剤、柔軟剤、安定剤、アンチブロッキング剤、膜形成剤、粘着剤、酸素吸収剤などが挙げられる。
【００４３】
可塑剤としては、公知の可塑剤から適宜選択して使用することが可能である。例えば、エチレングリコール、トリメチレングリコール、プロピレングリコール、テトラメチレングリコール、１，３−ブタンジオール、２，３−ブタンジオール、ペンタメチレングリコール、ヘキサメチレングリコール、ジエチレングリコール、トリエチレングリコール、ポリエチレングリコール、ポリビニルアルコール、エチレン−ビニルアルコール共重合体、ポリエチレンオキサイド、ソルビトール、マンニトール、ズルシトール、エリトリトール、グリセリン、乳酸、脂肪酸、澱粉、フタル酸エステルなどを例示することができる。これらは必要に応じて、混合物で用いてもよい。これらの中でも、ポリエチレングリコール、ポリビニルアルコール、エチレン−ビニルアルコール共重合体、グリセリン、澱粉が、延伸性とガスバリア性の観点から好ましい。このような可塑剤が含まれる場合には、ガスバリア層前駆体の延伸性が向上するため、ガスバリア性前駆積層体の耐虐待性をさらに向上させることができる。
【００４４】
また添加剤としてポリビニルアルコールなどの水酸基を２つ以上有する化合物を含む場合、該化合物の水酸基と、ポリカルボン酸系重合体のカルボキシ基の一部とがエステル結
合を形成していてもよい。
【００４５】
第一層に添加剤が含まれている場合には、ポリカルボン酸系重合体と添加剤との質量比は、通常は（７０：３０）〜（９９．９：０．１）の範囲であり、（８０：２０）〜（９８：２）であることが好ましい。
【００４６】
第一層の厚さは、ガスバリア性の観点から、好ましくは０．０１〜５μｍの範囲であり、より好ましくは０．０２〜３μｍの範囲であり、さらに好ましくは０．０４〜１．２μｍの範囲である。
【００４７】
第一層は、通常、コーティング液を用いてコーティング法により形成することができる。公知のコーティング法の中から適宜選択でき、例えば、ロールコート法、グラビアコート法、スクリーンコート法、リバースコート法、スプレーコート法、ダイコート法、カーテンコート法などを用いることができる。
【００４８】
コーティング液に用いる溶媒としては、ポリカルボン酸系重合体および珪素化合物を溶解し得るものであれば特に限定は無いが、通常、シランカップリング剤の加水分解反応を行うための水が必要であることから、水または水と有機溶媒との混合溶媒などが好ましい。ポリカルボン酸系重合体の溶解性、コストの点では、水が最も好ましい。アルコール等の有機溶媒は、シランカップリング剤の溶解性、コーティング液の塗工性を向上する点で好ましい。水としては、精製された水が好ましく、例えば蒸留水、イオン交換水などを用いることができる。
【００４９】
有機溶媒としては、炭素数１〜５のアルコールおよび炭素数３〜５のケトンからなる群から選択される少なくとも１種の有機溶媒などを用いることが好ましい。このような有機溶媒としては、具体的には、メタノール、エタノール、プロパノール、イソプロパノール、ｎ−ブタノール、イソブタノール、ｓｅｃ−ブタノール、ｔｅｒｔ−ブタノール、アセトン、メチルエチルケトンなどが挙げられる。水と有機溶媒との混合溶媒としては、上述した水と有機溶媒との混合溶媒が好ましく、水と炭素数１〜５のアルコールとの混合溶媒がより好ましい。混合溶媒としては、水が２０〜９５質量％の量で存在し、有機溶媒が８０〜５質量％の量で存在する（ただし、水と有機溶媒との合計を１００重量％とする）ものが好ましい。
【００５０】
次に、第二層は、多価金属化合物から形成される。多価金属化合物とは、金属イオンの価数が２以上の多価金属の化合物である。多価金属としては、例えば、ベリリウム、マグネシウム、カルシウムなどのアルカリ土類金属；チタン、ジルコニウム、クロム、マンガン、鉄、コバルト、ニッケル、銅、亜鉛などの遷移金属；アルミニウム、ケイ素が挙げられる。耐熱性、耐水性、透明性の観点から、カルシウムまたは亜鉛が特に好ましい。
【００５１】
また多価金属化合物としては、例えば多価金属の単体、酸化物、水酸化物、炭酸塩、有機酸塩（例えば、酢酸塩）もしくは無機酸塩、多価金属酸化物のアンモニウム錯体もしくは２〜４級アミン錯体、またはそれらの炭酸塩もしくは有機酸塩が挙げられる。これらの多価金属化合物の中でも、ガスバリア性、高温水蒸気や熱水に対する耐性、製造性の観点から、アルカリ土類金属、コバルト、ニッケル、銅、亜鉛、アルミニウムまたは珪素の酸化物、水酸化物、塩化物、炭酸塩または酢酸塩、銅または亜鉛のアンモニウム錯体またはそれらの炭酸塩を用いることが好ましい。これらの中でも、工業的生産性の観点から、酸化亜鉛、酸化アルミニウム、水酸化カルシウム、炭酸カルシウム、酢酸亜鉛、酢酸カルシウムが好ましく、酸化亜鉛または炭酸カルシウムが特に好ましい。
【００５２】
多価金属化合物を含有するコーティング液から第二層を形成する場合、多価金属化合物の形態は、粒子状であっても、非粒子状であっても、溶解していてもよいが、分散性、生産性、ガスバリア性の観点からは、粒子状であることが好ましい。また、粒子の平均粒子径は、特に限定されないが、コーティング適性、ガスバリア性の観点から、平均粒子径が５μｍ以下であることが好ましく、１μｍ以下であることがより好ましく、０．１μｍ以下であることが特に好ましい。
【００５３】
第二層には、必要に応じて、本発明の効果を損なわない範囲で、多価金属化合物のほかに、各種添加剤を含有してもよい。添加剤としては、例えば、コーティング液に用いる溶媒に可溶又は分散可能な樹脂、該溶媒に可溶又は分散可能な分散剤、界面活性剤、柔軟剤、安定剤、膜形成剤、増粘剤などを含有してもよい。
【００５４】
樹脂としては、例えば、アルキッド樹脂、メラミン樹脂、アクリル樹脂、ウレタン樹脂、ポリエステル樹脂、フェノール樹脂、アミノ樹脂、フッ素樹脂、エポキシ樹脂、イソシアネート樹脂などが挙げられる。これにより、コーティング液の塗工性、製膜性が向上する。
【００５５】
分散剤としては、アニオン系界面活性剤や、ノニオン系界面活性剤を用いることができる。該界面活性剤としては、（ポリ）カルボン酸塩、アルキル硫酸エステル塩、アルキルベンゼンスルホン酸塩、アルキルナフタレンスルホン酸塩、アルキルスルフォコハク酸塩、アルキルジフェニルエーテルジスルホン酸塩、アルキルリン酸塩、芳香族リン酸エステル、ポリオキシエチレンアルキルエーテル、ポリオキシエチレンアルキルフェノールエーテル、ポリオキシエチレンアルキルエステル、アルキルアリル硫酸エステル塩、ポリオキシエチレンアルキルリン酸エステル、ソルビタンアルキルエステル、グリセリン脂肪酸エステル、ソルビタン脂肪酸エステル、蔗糖脂肪酸エステル、ポリエチレングリコール脂肪酸エステル、ポリオキシエチレンソルビタンアルキルエステル、ポリオキシエチレンアルキルアリルエーテル、ポリオキシエチレン誘導体、ポリオキシエチレンソルビトール脂肪酸エステル、ポリオキシ脂肪酸エステル、ポリオキシエチレンアルキルアミンなどの各種界面活性剤が挙げられる。これらの界面活性剤は単独で用いても、二種以上を混合して用いてもよい。これにより、多価金属化合物の分散性が向上する。
【００５６】
第二層の厚さは、ガスバリア性の観点から、好ましくは０．０１〜５μｍの範囲であり、より好ましくは０．０３〜３μｍの範囲であり、さらに好ましくは０．１〜１．２μｍの範囲である。
【００５７】
第二層の形成方法としては、例えば、コーティング法が挙げられる。例えばロールコート法、グラビアコート法、スクリーンコート法、リバースコート法、スプレーコート法、ダイコート法、カーテンコート法などを用いることができる。
【００５８】
以下、コーティング法により第二層を形成する場合について説明する。コーティング液に含まれる多価金属化合物としては、前記と同様なものを用いることができ、カルシウム化合物または亜鉛化合物が好ましい。
【００５９】
コーティング液に用いる溶媒としては、例えば、水、メチルアルコール、エチルアルコール、イソプロピルアルコール、ｎ−プロピルアルコール、ｎ−ブチルアルコール、ｎ−ペンチルアルコール、ジメチルスルフォキシド、ジメチルフォルムアミド、ジメチルアセトアミド、トルエン、ヘキサン、ヘプタン、シクロヘキサン、アセトン、メチルエ
チルケトン、ジエチルエーテル、ジオキサン、テトラヒドロフラン、酢酸エチル、酢酸ブチルが挙げられる。また、これらの溶媒は１種単独で用いても、２種以上を混合して用いてもよい。
【００６０】
これらの中でも、塗工性の観点から、メチルアルコール、エチルアルコール、イソプロピルアルコール、トルエン、酢酸エチル、メチルエチルケトン、水が好ましい。また製造性の観点から、メチルアルコール、エチルアルコール、イソプロピルアルコール、水が好ましい。なお、第一層は耐水性が優れているために、コーティング液に用いる溶媒として水を用いることができる。
【００６１】
コーティング適性の観点から、コーティング液中の多価金属化合物及び添加剤の合計含有量が、コーティング液の総重量に対して１〜５０質量％の範囲であることが好ましく、３〜４５質量％の範囲であることがより好ましく、５〜４０質量％の範囲であることが特に好ましい。
【００６２】
このコーティング液を、第一層の上に塗工して塗膜を形成する。乾燥方法としては、特に限定は無く、例えば熱風乾燥法、熱ロール接触法、赤外線加熱法、マイクロ波加熱法等の方法が挙げられる。これらの方法はいずれかを単独で用いても２種以上を組み合わせてもよい。
【００６３】
乾燥温度としては特に限定は無いが、溶媒として上述した水や、水と有機溶媒との混合溶媒を用いる場合には、通常、５０〜１６０℃が好ましい。また乾燥の際の圧力は、通常、常圧または減圧下で行い、設備の簡便性の観点から常圧で行うことが好ましい。
【００６４】
耐熱性を有するプラスチックフィルムからなる基材層としては、包装袋を構成する基材となることから、例えばポリエステル系、ポリアミド系、ポリプロピレン系、ポリカーボネート系等のフィルムを用いることができる。二軸方向に延伸した延伸フィルムが好ましい。これらのフィルムの片面（内面）に無機酸化物を蒸着し無機酸化物蒸着層を設ければよい。フィルムの厚みとしては基材としての強度、剛性などについて必要最低限に保持され得る厚さであればよく、１２〜２５μｍ程度が適当である。
【００６５】
シーラント層としては、例えば、低密度ポリエチレン、中密度ポリエチレン、高密度ポリエチレン、直鎖状（線状）低密度ポリエチレン、ポリプロピレン、エチレン−酢酸ビニル共重合体、アイオノマー樹脂、エチレンーアクリル酸共重合体、エチレンーアクリル酸メチル共重合体、エチレンーメタクリル酸共重合体、エチレンープロピレン共重合体などの樹脂からなり熱によって溶融し相互に融着し得るものが挙げられる。これらは単体または２種以上使用しても良く、樹脂およびこれらをフィルム化したシートを使用しても良い。厚みとしては１０〜１５０μｍが望ましく、３０〜５０μｍがより好ましい。ボイル殺菌またはレトルト殺菌をするには、ポリプロピレン樹脂が好ましい。
【００６６】
本発明においては、ガスバリア層とシーラント層の間に中間層を設けてもよい。例えばポリエチレンテレフタレート、ポリアミド、ポリエチレン、ポリプロピレン、ポリ塩化ビニル、ポリカーボネート、ポリビニルアルコール、エチレンープロピレン共重合体、エチレン−酢酸ビニル共重合体ケン化物などのフィルムを使用できる。これらのフィルムを中間層に設けることにより、酸素バリア性、水蒸気バリア性、機械的強度、耐屈曲性、耐突き刺し性、耐衝撃性、耐磨耗性、耐寒性、耐熱性、耐薬品性、耐遮光性などを向上させることが可能となる。
【００６７】
本発明における熱融着性部材としては、上述した口栓やチャックの他に、包装袋に熱融着される部材を採用することができ、例えば、スパウト、ポート、飲料の飲み口部材、保形部材、その他内容物の取り出しや導入に用いられる部材など、多くの部材が採用可能である。
【００６８】
本発明の熱融着性部材を装着したガスバリア性包装袋は、熱融着性部材を装着するときに、外部からの熱、圧で無機酸化物蒸着層に微細クラックが発生しバリア性が低下しても、ボイル殺菌またはレトルト殺菌などの加熱処理による熱でガスバリア性を回復させることができる。
【００６９】
本発明のガスバリア性包装袋に内容物を充填し、シール後、ボイル殺菌またはレトルト殺菌などの加熱処理を施したガスバリア性包装体は、高いガスバリア性を維持することができる。
【００７０】
以下に、本発明の具体的実施例について詳細に説明する。
【実施例１】
【００７１】
二軸延伸ポリエチレンテレフタレート（ＰＥＴ：東レ（株）製、ルミラー、厚さ１２μｍ）フィルム上に、イソシアネート系のアンカーコート液を乾燥後の厚さが０．２μｍになるようにバーコーターで塗布し、１５０℃で１分間乾燥させアンカーコート層を形成した。
【００７２】
続いて電子線加熱方式による真空蒸着装置により、上記アンカーコート面に金属アルミニウムを蒸発させ、そこに酸素ガスを導入し、酸化アルミニウムを蒸着して厚さ２０ｎｍの無機酸化物蒸着層を形成した。
【００７３】
この無機酸化物蒸着層の上に、以下に示す処方のコーティング液を、乾燥後の厚さが１μｍとなるようにバーコーターを用いて塗工した後、８０℃で５分間乾燥し、その後５０℃で３日間熟成処理し、さらに２００℃で５分間熱処理を施して第一層を形成した。
＜コーティング液＞
数平均分子量２００，０００ポリアクリルアミド（ＰＡＡ）水溶液（東亜合成（株）製、アロンＡ−１０Ｈ、固形分濃度２５質量％）２０ｇを蒸留水５８．９ｇで溶解した。その後アミノプロピルトリメトキシシラン（ＡＰＴＭＳ：シグマアルドリッチジャパン（株）製）０．４４ｇを添加し、均一な溶液を作成した。
【００７４】
次に、第一層の上に、以下に示す処方のコーティング液を、乾燥後の厚さが１μｍとなるようにバーコーターを用いて塗工した後、９０℃で２分間乾燥させて第二層を形成した。これらにより、バリア性フィルムを得た。
＜コーティング液＞
微粒子酸化亜鉛分散液（住友大阪セメント（株）製ＺＳ３０３、平均粒子径０．０２μｍ、固形分濃度３０質量％、分散溶液トルエン）である。
【００７５】
次に、第二層上に、未延伸ポリプロピレンフィルム（ＣＰＰ：東レフィルム加工（株）製ＣＰＰ、トレファンＮＯＺＫ９３ＫＭ、厚さ６０μｍ）を、接着剤（三井化学（株）製Ａ６２０／Ａ６５）を用いて、ドライラミネート法によってラミネートして積層体を得た。
【００７６】
次に、該積層体を１０ｃｍ×１０ｃｍの大きさに２枚切り出し、天シール部に直径約１ｃｍのポリエチレン製の口栓を融着し、口栓を装着、続いて内容物として空気８０ｃｃを充填した後密封シールし、口栓が装着された包装袋を形成した。次いでボイル層にて９０℃、３０分間ボイル殺菌を行い、口栓が装着されたガスバリア性包装袋を得た。
【実施例２】
【００７７】
バリア性フィルムと未延伸ポリプロピレンフィルムの間にナイロンフィルム（ＮＹ：三菱樹脂（株）製、サントニール、１５μｍ）を設けた以外は、実施例１と同様に行いボイ
ル殺菌された口栓が装着されたガスバリア性包装袋を得た。
【００７８】
以下、本発明の比較例について説明する。
【００７９】
＜比較例１＞
実施例１のＰＥＴ／無機酸化物蒸着層のフィルムの両面に、厚さ１２μｍのＰＥＴフィルム、厚さ６０μｍの無延伸ポリプロピレンフィルム（ＣＰＰフィルム）を、ＰＥＴフィルム／ＰＥＴ／無機酸化物蒸着層／ＣＰＰフィルムとなるようにドライラミネート法によってラミネートして積層体を得た。ドライラミネートに使用した接着剤は、二液反応型ウレタン系接着剤を用いた。その他は実施例１と同様に行いボイル殺菌された口栓が装着されたガスバリア性包装袋を得た。
【００８０】
＜比較例２＞
実施例１のＰＥＴ／無機酸化物蒸着層のフィルムとＣＰＰフィルムの間にナイロンフィルム（ＮＹ：三菱樹脂（株）製、サントニール、１５μｍ）を設けた以外は、実施例１と同様に行いボイル殺菌された口栓が装着されたガスバリア性包装袋を得た。
【００８１】
＜評価方法＞
実施例１、２および比較例１、２の口栓が装着されたガスバリア性包装袋の酸素ガス透過度を評価した。
【００８２】
評価結果を表１に示す。
【００８３】
また実施例１、２および比較例１、２の積層体の酸素透過度を評価した。評価サンプルは、・そのままの状態、・ゲルボ後フレックステスターにて１００回の耐屈曲試験実施、・ゲルボ後にレトルト処理実施の三種を作成し測定。測定条件：ＭＯＣＯＮ社のＯＸ−ＴＲＡＮ２／２０型を用いて３０℃／７０％ＲＨの条件で測定した。
【００８４】
評価結果を表２に示す。
【００８５】
【表１】
2014061934.tif 000003
【００８６】
【表２】
2014061934.tif 000004
表１から、実施例１，２の口栓が装着されたガスバリア性包装袋は、ボイル殺菌後でも酸素透過度の低下は観られない。しかし、比較例１、２では低下が観られた。また表２から、実施例１、２では、耐屈曲試験後の酸素透過度は、ボイル殺菌することにより大きく回復できた。
【符号の説明】
【００８７】
１    積層体
２    基材層
３    ガスバリア層
４    シーラント層
５    無機酸化物蒸着層
６    被複層
７    第一層
８    第二層
９    ポリカルボン酸系重合体
１０  珪素化合物（化学式Ｒ１Ｓｉ（ＯＲ２）３で示すシランカップリング剤あるいはその加水分解物およびそれらの縮合物からなる少なくとも１種の珪素含有化合物）
１１  多価金属化合物
２０  口栓
２１  チャック
２２  ノッチ
２３  融着部
３０  口栓が装着されたガスバリア性包装袋
４０  チャックが装着されたガスバリア性包装袋
【図１】
2014061934.tif 000005
【図２】
2014061934.tif 000006
【図３】
2014061934.tif 000007